A) Liant de synthèse pour la fabrication d'un nouveau béton de résine. B) Ce béton peut intéressé les services des travaux publics et du batiment. C) Depuis quelques années on cherche à améliorer les reve- tements bitumineux en raison de l'augmentation du trafic routier. Certains essais ont été fait à partir des résines thermodurcissables, mais la polomérisation rapide de telles résines rendent son emploi difficile, en raison aussi de son prix de revient. Certains laboratoires de l'équipement ont fait des études et meme des essais ex 'A NANCY, en apportant au bitume ou au brai, un supplément de lanieres des déchets de P.C.V (bouteilles). Si les résultats obtenue sont satisfaisant, cela ne resoud pas les problèmes de liteau, du froid, et de la chaleur. Cela occassionnes aussi une main-d'oeuvre supplémentaire et un cout élevé. D) Cette invention â donc pour but de pallier à ces incon vénients. L'appord de ces 2 additifs modifiant les moléw cules des chaines de la résine, et permettant ainsi à la dite résine l'accrochage à tout corps qui lui est incorporé alors que normalement elle est apolaire et rétive à tout accrochage. Ce béton ainsi obtenu possède de très hautes qualités mécaniques. Quelques résultats obtenus à partir de ce procédé en laboratoires. Essai Duriez : Compression 320 à 380 kgs cm2 Traction (Brésilien) 60 à 85 kgs cm2 - Poinconnement 600 Q 800 kgs cm2 " Elasticité mécanique 48 000 à 60 000 kgs cm2 - Résistance à la chaleur + 1000 - Résistance au froid - 409 - Sans retrait ni dilatation De tels résultats permettent donc d'améliorer les revue tements routiers et autres pour un prix de revient sensi blement inférieur à la normale pour des résultats supérieurs B) Onpeut donc envisager ltemploi de ce béton pour un certain nombre d'entreprises et pour des utilisations variées E) Revètements routiers en tous genre - Bandes de roulement Parkings - Sation Services - Sols industriels - Revêtement spéciaux - Revetements spéciaux - revêtements des sols et des terrasses - Etanchéité - Tuyaux ( canalisations, drainages ) - Pavages - Dallages - Récipients spéciaux Eléments préfabriques - Cloisons - Panneaux - Planchers. Cette liste est nominatives non limitative, Ce liant objet du brevet se compose de 3 corps Corps principal résine thermoplastique de préférence du polyethylène noble, déchets d'usines ou de récupération. D'un premier additif qui joue le role de catalyseur dtoxy- dation. D'un deuxième qui lui joue le rle de durcisseur, cet ensemble incorporé â des agrégats chauds permet la fabrication d'un très bon béton de résine1 Les agrégats employés peuvent titre de différentes sortes concassés ou non Riviére - Calcaire - Balsate - Porphyre - Pouzzolane laitiers - Sable de rivière ou de mer Agrégats légers : Argile expansée - Vermiculite - Perlite 30 40 - Billes de verre expanssé. Cette liste est nominative et non limitative. F) Exemple de fabrication pour un revêtement routier Après avoir fait chauffer une tonne de gravier concassé (Type route 0/10) à environ 180 a 190 O lton incorpore environ 50 Kgs de résine thermoplastique (Polyéthylène) auxquels on a mélangé au préalable 500 à 600 grs total des 2 additifs, on malaxe quelques instants on répand le béton ainsi obtenu on le nivelle et on le compacte comme un bitume ordinaire. I1 est à noter que l'on peut se servir des appareils usuels ordinairement utilisés pnur le bitume et l'asphalte. R E V E N D I C A T I O N S I - Liant de synthèse composé des 3 corps. 2 - Selon la revendication i le corps principal est une résine thermoplastique de préférence polyethylène 3 Selon les revendications 1 le 20 corps est un additif pulvérulent oxyde de cuivre ou oxyde de fer 4 Selon Selon la revendication i le 3 corps est un additif en l'occurences de la rhyolite micronisée. 5 - Selon les revendicïtions i et 4 ce liant ainsi composé mélangé à chaud à des agrégats inertes permet la fabriw cation d'un béton de résine de haute qualité mécanique. 6 - Selon les revendications i et 2 le poids du polyethylène pour fabriquer ce béton est de ltordre de 50 à 200 kgs par mitre cube (m3) d'agrégats. 7 - Selon les revendications i 3 4 et 5 le poids total des 2 additifs ainsi composés est de ltordre de 0,@00 à 5 kgs pour 100 kgs de résine. 8 - Selon la revendication 5 les agrégats employés peuvent titre des graviers de toutes sortes concassés ou non : calcaire rivière, basalte, porphyre, déchets de marbre, granito sable de rivière et de mer, laitiers, agrégats légers : argile expansé, pouzzolane, vermiculite. perlite 30 40 billes de verre expansées. 9 - Selon les revendications 5 et 8 ce béton ainsi conçu peut être utilisé pour tous les travaux routiers, bandes de roulement, Parkings, station service, sols industriels, revoetement des sols ou de terrasses, étanchéité, tuyaux (canalisation, drainages) piquets, pavage, dallage) récipients spéciaux, éléments préfabriqués : cloisons, panneaux planchers. 10 - Selon la revendication 5 ce béton peut Autre fabriqué par tous appareils pour bitume et asphaltes. I1 peut entre également fabriqué avec un appareillage spécial. il - Selon les revendications i 2 et 6 il est à noter que les polyethylènes émployes peut être du polyethylène noble, déchets d'usine ou de récupération. Il est a noter aussi que dans les déchets il peut être admis un certain pourcentage environ 10 à 15 * de polyétyrène,de P C V ou de chlorure de vynileO